(57)【要約】【課題】高線速でも良好な情報記録再生を行うことが可能な情報記録媒体を提供する。【解決手段】有機色素層は、モノメチンシアニンからなるカチオン部、及びアゾ金属錯体からなるアニオン部を含む有機色素と、ホルマザン金属錯体からなるクエンチャーとを含有する。【選択図】図１
2010012604.tif 000002
【特許請求の範囲】
【請求項１】
同心円またはスパイラル形状のグルーブ及びランドが形成された基板と、該基板の該グルーブ及びランド上に形成された反射層、及び該反射層上形成された有機色素層を含む記録層とを具備し、
前記有機色素層は、モノメチンシアニンからなるカチオン部、及びアゾ金属錯体からなるアニオン部を含む有機色素と、ホルマザン金属錯体からなるクエンチャーとを含有し、短波長レーザ光の照射によって記録マークが形成され、短波長レーザ光の照射前の光反射率よりも、前記短波長レーザ光の照射により形成される記録マーク部分の光反射率の方が高く、
前記グルーブが所定の振幅範囲内でウォブルしていることを特徴とする追記型情報記録媒体。
【請求項２】
前記ホルマザン金属錯体は、下記構造式Ｈ−１，Ｈ−２，Ｈ−３，Ｈ−４，Ｈ−５，及びＨ−６からなる群から選択される少なくとも１種であることを特徴とする請求項１に記載の追記型情報記録媒体。
【化１】
2010012604.tif 000094
【化２】
2010012604.tif 000095
【化３】
2010012604.tif 000096
【発明の詳細な説明】
【技術分野】
【０００１】
本発明は、例えば青色レーザ光等のような短波長レーザ光による情報の記録再生を可能とした追記型情報記録媒体に関する。
【背景技術】
【０００２】
周知のように、近年では、パーソナルコンピュータ等の普及に伴なって、デジタルデータを蓄積するメディアの重要性が高まっている。例えば、現在では、長時間の映像情報及び音声情報等をデジタル記録再生可能な情報記録媒体が普及している。また、携帯電話等のモバイル機器にも、デジタル記録再生用の情報記録媒体が使用されてきている。
【０００３】
ここで、この種の情報記録媒体としては、情報の記録容量が大きく、所望の記録情報を迅速に検索し得る高いランダムアクセス性能を有し、しかも、小型軽量で保存性及び可搬性に優れ、かつ、経済的にも安価である等の理由により、ディスク形状のものが多く利用されている。
【０００４】
そして、このようなディスク形状の情報記録媒体として、現状では、レーザ光を照射することにより非接触で情報の記録及び再生が可能な、いわゆる光ディスクが主流となっている。この光ディスクは、主として、ＣＤ（Ｃｏｍｐａｃｔ  Ｄｉｓｋ）規格またはＤＶＤ（Ｄｉｇｉｔａｌ  Ｖｅｒｓａｔｉｌｅ  Ｄｉｓｋ）規格に準拠しており、両規格間で互換性も備えられている。
【０００５】
光ディスクには、ＣＤ−ＤＡ（Ｄｉｇｉｔａｌ  Ａｕｄｉｏ）、ＣＤ−ＲＯＭ（Ｒｅａｄ  Ｏｎｌｙ  Ｍｅｍｏｒｙ）、ＤＶＤ−Ｖ（Ｖｉｄｅｏ）、ＤＶＤ−ＲＯＭ等のように情報の記録ができない再生専用型と、ＣＤ−Ｒ（Ｒｅｃｏｒｄａｂｌｅ）、ＤＶＤ−Ｒ等のように１回だけ情報の書き込みができる追記（ライトワンス）型と、ＣＤ−ＲＷ（ＲｅＷｒｉｔａｂｌｅ）、ＤＶＤ−ＲＷ等のように何回でも情報の書き替えができるリライタブル型との３種類がある。
【０００６】
このうち、記録が可能なものとしては、製造コストが低いことから、記録層に有機色素を用いた追記型光ディスクが最も普及している。これは、情報の記録容量が７００ＭＢ（Ｍｅｇａ  Ｂｙｔｅｓ）を超えると、記録情報を消去して新たな情報に書き替えるという用途がほとんどなく、事実上１回だけ記録することができれば十分であるからである。
【０００７】
情報の大容量化に伴い、光ディスクにも大容量化と高転送レート化が求められている。現在市場に出ている光ディスクにはＣＤやＤＶＤなどがあるが、これらも記録可能な光ディスクにおける記録時間短縮という市場の要求に応えるため、例えばＣＤ−Ｒでは４８倍速、ＤＶＤ−Ｒでは１６倍速といったように高転送レート化されてきた。
【０００８】
ここで、更なる光ディスクの大容量化を行うために、ＨＤ  ＤＶＤという種類の光ディスクが開発されている。データ容量は、ＨＤ  ＤＶＤ−ＲＯＭやＲでは片面１５ＧＢと、今までのＤＶＤの４．７ＧＢと比較して３倍以上の大容量化を実現している。このようなＨＤ  ＤＶＤ−Ｒの記録層には、有機色素材料が使用されている（例えば、特許文献１参照）。
【０００９】
しかしながら、このＨＤ  ＤＶＤではまだ標準速でしか記録を行うことができていない。
【００１０】
ＨＤ  ＤＶＤ−ＲにしてもＢＤ−Ｒにしても有機色素を記録膜とした場合は４倍速以上の高速記録が困難であった。
【００１１】
記録層が単層の光ディスクの場合は、記録パワーマージン±１５％以上、４倍速記録１倍速再生時の再生光耐久回数１００万回以上、耐久試験（耐湿熱試験）８０℃、８５％、１００時間以上を達成するのが困難であった。
【特許文献１】特開２００３−３０８６３０号公報
【発明の開示】
【発明が解決しようとする課題】
【００１２】
本発明は、高線速でも良好な情報記録再生を行うことが可能な情報記録媒体を提供することを目的とする。
【課題を解決するための手段】
【００１３】
本発明の追記型情報記録媒体は、同心円またはスパイラル形状のグルーブ及びランドが形成された基板と、該基板の該グルーブ及びランド上に形成された反射層、及び該反射層上形成された有機色素層を含む記録層とを具備し、
前記有機色素層は、モノメチンシアニンからなるカチオン部、及びアゾ金属錯体からなるアニオン部を含む有機色素と、ホルマザン金属錯体からなるクエンチャーとを含有し、短波長レーザ光の照射によって記録マークが形成され、短波長レーザ光の照射前の光反射率よりも、前記短波長レーザ光の照射により形成される記録マーク部分の光反射率の方が高く、
前記グルーブが所定の振幅範囲内でウォブルしていることを特徴とする。
【発明の効果】
【００１４】
本発明の情報記録媒体を用いると、高線速でも良好な情報記録再生を行うことが出来る。
【発明を実施するための最良の形態】
【００１５】
本発明は、同心円またはスパイラル形状のグルーブ及びランドが形成された基板と、基板の該グルーブ及びランド上に形成された記録層とを有し、記録層は、グルーブ及びランド上に形成された反射層、及び反射層上形成された有機色素層を含み、有機色素層は、短波長レーザ光の照射によって記録マークが形成され、短波長レーザ光の照射前の光反射率よりも、短波長レーザ光の照射により形成される記録マーク部分の光反射率の方が高く、グルーブは、所定の振幅範囲内でウォブルしている追記型情報記録媒体であって、その有機色素層は、モノメチンシアニンからなるカチオン部、及びアゾ金属錯体からなるアニオン部を含む有機色素と、ホルマザン金属錯体からなるクエンチャーとを含有することを特徴とする。
【００１６】
本発明の追記型情報記録媒体によれば、記録層に、モノメチンシアニンからなるカチオン部、及びアゾ金属錯体からなるアニオン部を含む有機色素と、ホルマザン金属錯体からなるクエンチャーとを含有する有機色素層を用いることにより、記録パワーマージン±１５％以上、４倍速記録１倍速再生時の再生光耐久回数１００万回以上、耐久試験（耐湿熱試験）８０℃、８５％、１００時間以上を達成することが可能となる。
【００１７】
以下、図面を参照し、本発明をより詳細に説明する。
【００１８】
図１に本発明にかかる情報記録媒体の概略を表す断面図を示す。
【００１９】
図示するように、この追記型情報記録媒体１０は、同心円またはスパイラル形状のグルーブ及びランドが形成された、例えばポリカーボネート製の透明基板１と、透明基板１のグルーブ及びランド上に形成された反射層２、及び反射層２上形成された有機色素層３を含む記録層４と、記録層４上に設けられた保護層５とを備えている。この有機色素層３は、モノメチンシアニンからなるカチオン部、及びアゾ金属錯体からなるアニオン部を含む有機色素と、ホルマザン金属錯体からなるクエンチャーとを含有し、短波長レーザ光の照射によって記録マークが形成され、短波長レーザ光の照射前の光反射率よりも、短波長レーザ光の照射により形成される記録マーク部分の光反射率の方が高く、グルーブが所定の振幅範囲内でウォブルしている。
【００２０】
基板材料としては、例えばポリカーボネート、環状オレフィンポリマー、環状オレフィンコポリマー、ポリメチルメタクリレート、ポリスチレン、ポリプロピレン、スチレン系ポリマーアロイ、ガラス、合成石英、シリコン、カーボン、紙等を用いることが出来る。
【００２１】
反射層としては、銀合金例えば銀ビスマス等を用いることが出来る。
【００２２】
有機色素層上には、任意にバリアー層、保護層等を設けることが出来る。
【００２３】
保護層の材料としては、例えば  エポキシアクリレート系、ウレタンアクリレート系、シリコンアクリレート系などの紫外線硬化樹脂材料等を用いることが出来る。また、それを介してポリカーボネートフイルム、環状オレフィンポリマーフイルム、ポリメチルメタクリレートフイルムなどを接着することでも保護層を構成できる。
【００２４】
バリアー層は、有機色素層上に例えば紫外線硬化樹脂等の保護層を直接設けると有機色素層中の有機色素と紫外線硬化樹脂が混合するなどの問題が生じることを防ぐために設けられ、例えばＳｉＯ２などの酸化シリコン、Ｓｉ３Ｎ４などの窒化シリコン、銀（Ａｇ）、ＡｇＢｉなどの銀合金、アルミニウム（Ａｌ）、窒化アルミニウム（ＡｌＮ）等を用いることが出来る。
【００２５】
アゾ金属錯体としては、例えばコバルトアゾ錯体を使用することができる。
【００２６】
本発明に使用できるシアニンカチオン−コバルトアゾ錯体アニオン色素に関して、カチオン部の一般式を式（Ｉ），（ＶＩ），（ＶＩＩＩ）に示す。
【００２７】
式（ＩＩ），（ＩＩ’），及び（ＩＩＩ）に、式（Ｉ）の置換基、式（ＶＩＩ）に、式（ＶＩ）の置換基を各々示す。
【００２８】
カチオン部の具体的構造を化合物Ｃ−１〜Ｃ−５５に示す。
【００２９】
アニオン部のアゾ錯体アニオンの一般式を式Ａ−１〜Ａ−８に示す。
【００３０】
また、本発明に使用されるホルマザン錯体を表す式をＨ−１ないしＨ−７に示す。
【化４】
2010012604.tif 000003
【００３１】
（Ｉ）
式中、環Ａ１は、ベンゼン環またはナフタレン環を表し、環Ａ３は５員環または６員環を表し、５員環及び６員環は、他の環と縮合され得、置換され得る。Ｒ１及びＲ２は、各々独立に、水素原子、炭素原子数１ないし８のアルキル基、炭素原子数６ないし２０のアリール基、炭素原子数７ないし２０のアリールアルキル基、下記一般式（ＩＩ）（ＩＩ’）または（ＩＩＩ）で表される置換基を表す。Ｒ７は、炭素原子数１ないし８のアルキル基、炭素原子数６ないし２０のアリール基、炭素原子数７ないし２０のアリールアルキル基又は下記一般式（ＩＩ）または（ＩＩ’）で表される置換基を表し、Ｒ１２は下記一般式（ＩＩ）または（ＩＩ’）で表される置換基を表子、Ｒ２０は、水素原子、水酸基、ハロゲン原子、ニトロ基、シアノ基、炭素原子数１ないし８のアルキル基、炭素原子数６ないし２０のアリール基、炭素原子数７ないし２０のアリールアルキル基、炭素原子数２ないし２０の複素環基またはアミノ基を表す。上記炭素原子数１ないし８のアルキル基中のメチレン基は、−Ｏ−，−Ｓ−、−ＣＯ−、−ＣＯＯ−、−ＳＯ２−、−ＮＨ−、−ＣＯＮＨ−、−Ｎ＝ＣＨ、−Ｃ≡Ｃ−又は−ＣＨ＝ＣＨ−で置き換えることが出来る。Ａｎｑ−はｑ価のアニオンを表し、ｑは１または２を表し、ｐは電荷を中性に保つ係数を表す。
【化５】
2010012604.tif 000004
【００３２】
【化６】
2010012604.tif 000005
【００３３】
上記一般式（ＩＩ）において、ＬとＴとの間の結合は、二重結合、共役二重結合又は三重結合であり、Ｌは炭素原子を表し、Ｔは炭素原子、酸素原子、硫黄原子又は窒素原子を表し、ｘ，ｙ及びｚは、０又は１を表し、ｓは、０ないし４の数を表し、Ｒ１３は、水素原子、ハロゲン原子、ハロゲン原子で置換されても良い炭素原子数１ないし４のアルコキシ基又はハロゲン原子で置換されても良い炭素原子数１ないし４のアルコキシ基を表し、Ｒ１４，Ｒ１５及びＲ１６は、各々独立に、水素原子、ハロゲン原子、ハロゲン原子で置換されても良い炭素原子数６ないし１２のアリール基を表し、Ｒ１４とＲ１６は、結合して環構造を形成し得る上記一般式（ＩＩ’）において、Ｌ’とＴ’との間の結合は、二重結合、又は共役二重結合であり、Ｌ’は炭素原子を表し、Ｔ’は炭素原子、酸素原子、又は窒素原子を表し、ｓ’は０ないし４の数を表し、Ｌ’とＴ’とを含む環は、ヘテロ原子を含んでも良い６員環、ナフタレン環、キノリン環、イソキノリン環、アントラセン環又はアントラキノン環を表し、これにＬ’とＴ’とを含む環は、ハロゲン原子、ニトロ基、シアノ基、アルキル基又はアルコキシ基で置換することが出来る。
【化７】
2010012604.tif 000006
【００３４】
式中、ＲａないしＲｉは、６ｋ６ｋ独立に、水素原子、水酸基、又は炭素原子数１ないし４のアルキル基を表し、該アルキル基中のメチレン基は−Ｏ−又は−ＣＯ−で置換されていても良く、Ｚは直接結合又は置換基を有してもよい炭素原子数１ないし８のアルキレン基を表し、該アルキレン基中のメチレン基は、−Ｏ−，−Ｓ−、−ＣＯ−、−ＣＯＯ−、−ＯＣＯ−、−ＳＯ２−、−ＮＨ−、−ＣＯＮＨ−、−ＮＨＣＯ−、−Ｎ＝ＣＨ、又は−ＣＨ＝ＣＨ−で置換されていても良く、Ｍは金属原子を表す。
【化８】
2010012604.tif 000007
【００３５】
式中、環Ａ１は、ベンゼン環またはナフタレン環を表し、ｘは炭素原子、酸素原子、硫黄原子、セレン原子、−Ｒ８Ｒ９−、−ＮＨ−、又は−ＮＲ’−を表し、Ｒ，Ｒ２１及びＲ２２は、各々独立に、水素原子、炭素原子数１ないし８のアルキル基、炭素原子数６ないし２０のアリール基、炭素原子数７ないし２０のアリールアルキル基あるいは下記一般式（ＶＩＩ）で表される置換基を表す。Ｒ３，Ｒ４，Ｒ５，およびＲ６は、各々独立に、水素原子、ハロゲン原子、又は、炭素原子数１ないし８のアルキル基又は炭素原子数６ないし１２のアリール基を表し、Ｒ３とＲ４とは連結して環を形成しても良くＲ２５、並びにＸ中の基であるＲ８及びＲ９は、各々独立に、炭素原子数１ないし８のアルキル基、炭素原子数６ないし２０のアリール基、炭素原子数７ないし２０のアリールアルキル基、又は下記一般式（ＶＩＩ）で表される置換基を表し、Ｒ８及びＲ９は、連結して環を形成し得る。Ｒ２５およびＲ３４は、各々独立に、水素原子、水酸基、炭素原子数１ないし８のアルキル基、炭素原子数１ないし８のアルコキシ基、炭素原子数６ないし３０のアリール基、ハロゲン原子、ニトロ基、シアノ基、又は上記式（ＩＩＩ）で表される置換基を有し、Ｒ２３とＲ２４とは、連結して環構造を形成することができる。上記炭素原子数１ないし８のアルキル基中のメチレン基は、−Ｏ−，又は−ＣＨ＝ＣＨ−で置き換えることが出来る。Ａｎｑ−はｑ価のアニオンを表し、ｑは１または２を表し、ｐは電荷を中性に保つ係数を表す。Ｄ及びＪは、下記一般式（Ｖ）と同じである。
【化９】
2010012604.tif 000008
【００３６】
式中Ｒ３，Ｒ４，Ｒ５，およびＲ６は、上記一般式（Ｖ）と同じである。
【化１０】
2010012604.tif 000009
【００３７】
式中、環Ａ１は、ベンゼン環またはナフタレン環を表し、Ｒ１９は、水素原子、水酸基、炭素原子数１ないし８のアルキル基、炭素原子数１ないし８のアルコキシ基、炭素原子数６ないし３０のアリール基、炭素原子数２ないし２０の複素環基、ハロゲン原子、ニトロ基、又はシアノ基を有し、ｎは、１ないし５の数であり、Ａ１，Ｒ２１，Ｒ２２，Ｒ２５，Ｘ，Ａｎｑ−，ｐ及びｑは、上記一般式（ＶＩ）と同じである。
【００３８】
上記一般式（ＶＩＩＩ）において、Ｒ１０で表される炭素原子数２ないし２０の複素環基としては、ピリジル、ピリミジル、ピリダジル、ピペラジル、ピペリジル、ピラニル、ピラゾイル、トリアジル、ピロリジル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、インドリル、ユロリジル、モルフォリニル、チオモルフォリニル、２−ピロリジノン−１−イル、２−ピペリドン−１イル、２，４−ジオキシイミダソセリジン−３−イル、２，４−ジオキシオキサゾリジン−３−イル等があげられる。
【００３９】
又、Ｒ１９で表される炭素原子数１ないし８のアルキル基、及びハロゲン原子としては、上記一般式（Ｉ）の説明で例示した基があげられ、Ｒ１９で表される炭素原子数１ないし８のアルコキシ基及び炭素原子数６ないし３０のアリール基としては、上記一般式（ＶＩ）の説明で例示した基があげられる。
【化１１】
2010012604.tif 000010
【００４０】
【化１２】
2010012604.tif 000011
【００４１】
【化１３】
2010012604.tif 000012
【００４２】
【化１４】
2010012604.tif 000013
【００４３】
【化１５】
2010012604.tif 000014
【００４４】
【化１６】
2010012604.tif 000015
【００４５】
【化１７】
2010012604.tif 000016
【００４６】
【化１８】
2010012604.tif 000017
【００４７】
【化１９】
2010012604.tif 000018
【００４８】
【化２０】
2010012604.tif 000019
【００４９】
【化２１】
2010012604.tif 000020
【００５０】
【化２２】
2010012604.tif 000021
【００５１】
【化２３】
2010012604.tif 000022
【００５２】
【化２４】
2010012604.tif 000023
【００５３】
【化２５】
2010012604.tif 000024
【００５４】
【化２６】
2010012604.tif 000025
【００５５】
【化２７】
2010012604.tif 000026
【００５６】
【化２８】
2010012604.tif 000027
【００５７】
【化２９】
2010012604.tif 000028
【００５８】
【化３０】
2010012604.tif 000029
【００５９】
【化３１】
2010012604.tif 000030
【００６０】
【化３２】
2010012604.tif 000031
【００６１】
【化３３】
2010012604.tif 000032
【００６２】
【化３４】
2010012604.tif 000033
【００６３】
【化３５】
2010012604.tif 000034
【００６４】
【化３６】
2010012604.tif 000035
【００６５】
【化３７】
2010012604.tif 000036
【００６６】
【化３８】
2010012604.tif 000037
【００６７】
【化３９】
2010012604.tif 000038
【００６８】
【化４０】
2010012604.tif 000039
【００６９】
【化４１】
2010012604.tif 000040
【００７０】
【化４２】
2010012604.tif 000041
【００７１】
【化４３】
2010012604.tif 000042
【００７２】
【化４４】
2010012604.tif 000043
【００７３】
【化４５】
2010012604.tif 000044
【００７４】
【化４６】
2010012604.tif 000045
【００７５】
【化４７】
2010012604.tif 000046
【００７６】
【化４８】
2010012604.tif 000047
【００７７】
【化４９】
2010012604.tif 000048
【００７８】
【化５０】
2010012604.tif 000049
【００７９】
【化５１】
2010012604.tif 000050
【００８０】
【化５２】
2010012604.tif 000051
【００８１】
【化５３】
2010012604.tif 000052
【００８２】
【化５４】
2010012604.tif 000053
【００８３】
【化５５】
2010012604.tif 000054
【００８４】
【化５６】
2010012604.tif 000055
【００８５】
【化５７】
2010012604.tif 000056
【００８６】
【化５８】
2010012604.tif 000057
【００８７】
【化５９】
2010012604.tif 000058
【００８８】
【化６０】
2010012604.tif 000059
【００８９】
【化６１】
2010012604.tif 000060
【００９０】
【化６２】
2010012604.tif 000061
【００９１】
【化６３】
2010012604.tif 000062
【００９２】
【化６４】
2010012604.tif 000063
【００９３】
【化６５】
2010012604.tif 000064
【００９４】
【化６６】
2010012604.tif 000065
【００９５】
【化６７】
2010012604.tif 000066
【００９６】
【化６８】
2010012604.tif 000067
【００９７】
【化６９】
2010012604.tif 000068
【００９８】
【化７０】
2010012604.tif 000069
【００９９】
【化７１】
2010012604.tif 000070
【０１００】
【化７２】
2010012604.tif 000071
【０１０１】
【化７３】
2010012604.tif 000072
【０１０２】
【化７４】
2010012604.tif 000073
【０１０３】
【化７５】
2010012604.tif 000074
【０１０４】
【化７６】
2010012604.tif 000075
【０１０５】
【化７７】
2010012604.tif 000076
【０１０６】
以下、実施例を示し、本発明をより具体的に説明する。
【０１０７】
実施例
まず、以下のようにして単層ＢＤ−Ｒディスクを作製した。
【０１０８】
図２に、本発明の単層ＢＤ−Ｒディスクを作製する工程を表す概略図を示す。
【０１０９】
電子ビームマスタリングプロセスによりＢＤ−ＲのＮｉスタンパー１１を作製し、そのスタンパー１１から１．１ｍｍ厚みのポリカーボネート基板１を射出成形により複製した。フォーマットはＢｌｕ−ｒａｙ  Ｄｉｓｃ  Ｒｅｃｏｒｄａｂｌｅ  Ｆｏｒｍａｔ  Ｖｅｒｓｉｏｎ  １．２（ＢＤ−Ｒ  ＬＴＨ  ＴＹＰＥ規格）に対応したものとした。トラックピッチは０．３２ミクロン、基板１の溝幅は０．２ミクロン、基板１の溝深さは５０ｎｍである。
【０１１０】
次に、射出成形したディスク基板１に芝浦メカトロニクス（株）製スパッタリング装置ステラを使って反射層２（ＡｇＢｉ（Ｂｉは１ａｔｍ．％）合金層）をスパッタリングにより成膜した。ＡｇＢｉ膜の厚みは１００ｎｍである。次いで有機色素溶液（ＴＦＰ：テトラフルオロプロパノール１００ｍｌ液中に１．４ｇの有機色素粉を溶解したもの）をオリジン電気（株）製スピンコータによりスピン塗布することで有機色素層３を形成した。この有機色素層３と反射層２が記録層４を構成する。その後、ディスク基板を８０℃のクリーンオーブン中でベーキング処理を３０分間行った。次いで、芝浦メカトロニクス（株）製スパッタリング装置ＲＦスパッタリングモデルを使ってバリヤー層５（ＳｉＯ２層）をスパッタリングにより成膜した。ＳｉＯ２膜５の厚みは５０ｎｍである。
【０１１１】
次に、オリジン電気（株）製スピン貼り合わせ装置を使って、アクリレート系紫外線硬化樹脂材料（Ａｄｄｉｓｏｎ  Ｃｌｅａｒ  Ｗａｖｅ  ＬＬＣ製ＭＴＵＨ６１４厚膜タイプ）をスピン塗布し、アクリレート系紫外線硬化樹脂層６’を形成して、このアクリレート系紫外線硬化樹脂層６’上にダミー用ポリカーボネート基板７（０．６ｍｍ厚み、パターン無し）を貼り合わせた。紫外線硬化樹脂層６’の厚みは１００ミクロンである。その後、ＵＶ照射し紫外線硬化樹脂を硬化させた後、オリジン電気（株）製基板剥離装置によりダミー用ポリカーボネート基板７を剥離し、硬化した紫外線硬化樹脂層からなるカバー層６を得た。こうして、単層ＢＤ−Ｒディスク２０を作製した。
【０１１２】
有機色素溶液は、前述のような構造の有機色素の粉末をＴＦＰに溶解したものを複数種類準備し、それぞれの有機色素記録膜のＢＤ−Ｒディスクを作製した。クエンチャーを混合する場合はＴＦＰに有機色素の粉末とクエンチャー粉末を所定の混合割合を、有機色素の粉末とクエンチャー粉末の合計の重量に対しクエンチャー粉末は５重量％として、両方とも溶解し、ＢＤ−Ｒディスクを作製した。
【０１１３】
次に、作製したＢＤ−Ｒディスクの記録再生特性をパルステック（株）製ＢＤ−Ｒ評価用ＯＤＵ１０００により評価した。１倍速線速度は４．９２ｍ／秒である。
【０１１４】
評価項目はジッタ（リミットイコライザー通過後）、反射率、信号変調度、再生耐久性である。記録パワーを変化させジッタ８％以下となる記録パワーマージンについても評価を行った。ドライブ装置による記録再生の実用上は記録パワーマージンとしては±１５％以上が必要である。また、再生耐久性については１倍速にて再生パワー０．３ｍＷにて連続再生した場合のジッタ劣化について評価を行った。ドライブ装置による再生の実用上は１００万回以上の再生回数にてジッタ８％以下が必要である。
【０１１５】
クエンチャーとしてＨ−２、カチオン，アニオンとして、各々、表に示す化合物を添加した時の評価結果を下記表１ないし８に示す。
【０１１６】
比較例としてクエンチャー無添加の時の評価結果を下記表９ないし１６に示す。
【０１１７】
また、クエンチャー添加量を２、３、５、１０、１１％としたときの記録パワーマージンと再生光耐久回数の測定結果を下記表１７に示す。
【０１１８】
３〜１０％の範囲で記録パワーマージン及び再生光耐久性は良好であった。２種類の色素以外でも３〜１０％が最も良好であることを確認した。
【表１】
2010012604.tif 000077
【０１１９】
【表２】
2010012604.tif 000078
【０１２０】
【表３】
2010012604.tif 000079
【０１２１】
【表４】
2010012604.tif 000080
【０１２２】
【表５】
2010012604.tif 000081
【０１２３】
【表６】
2010012604.tif 000082
【０１２４】
【表７】
2010012604.tif 000083
【０１２５】
【表８】
2010012604.tif 000084
【０１２６】
【表９】
2010012604.tif 000085
【０１２７】
【表１０】
2010012604.tif 000086
【０１２８】
【表１１】
2010012604.tif 000087
【０１２９】
【表１２】
2010012604.tif 000088
【０１３０】
【表１３】
2010012604.tif 000089
【０１３１】
【表１４】
2010012604.tif 000090
【０１３２】
【表１５】
2010012604.tif 000091
【０１３３】
【表１６】
2010012604.tif 000092
【０１３４】
【表１７】
2010012604.tif 000093
【０１３５】
これらの結果より、明らかに本発明のクエンチャー添加の方が再生光耐久回数が良好であり、１００万回以上となることがわかった。記録パワーマージンも１５％以上となることがわかった。
【０１３６】
これにより、本発明を用いると、高線速でも良好な情報記録再生を行うことが出来ることがわかった。
【図面の簡単な説明】
【０１３７】
【図１】本発明にかかる追記型情報記録媒体の概略を表す断面図
【図２】本発明にかかる追記型情報記録媒体の製造工程を説明するための図
【符号の説明】
【０１３８】
１…基板、２…反射層、３…有機色素層、４…記録層、５…バリヤー層、６…カバー層、７…ダミー用基板、１０，２０…ＢＤ−Ｒディスク
【図１】
2010012604.tif 000097
【図２】
2010012604.tif 000098
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
同心円またはスパイラル形状のグルーブ及びランドを含む基板と、該基板の該グルーブ及びランド上に反射層、及び該反射層上に有機色素層、及び記録マークを含む記録層とを具備し、その記録マークの光反射率が、記録マークのない有機色素層の光反射率よりも高く、
前記有機色素層は、モノメチンシアニンからなるカチオン部、及びアゾ金属錯体からなるアニオン部を含む有機色素と、ホルマザン金属錯体からなるクエンチャーとを含有し、
前記グルーブが所定の振幅範囲内でウォブルしていることを特徴とする追記型情報記録媒体。
【請求項２】
前記ホルマザン金属錯体は、下記構造式Ｈ−１で表されることを特徴とする請求項１に記載の追記型情報記録媒体。
【化１】
2010012604.tif 000099
【請求項３】
前記ホルマザン金属錯体は、さらに、下記構造式Ｈ−２で表されることを特徴とする請求項２に記載の追記型情報記録媒体。
【化２】
2010012604.tif 000100
【請求項４】
前記ホルマザン金属錯体は、さらに、下記構造式Ｈ−３で表されることを特徴とする請求項２に記載の追記型情報記録媒体。
【化３】
2010012604.tif 000101
【請求項５】
前記ホルマザン金属錯体は、さらに、下記構造式Ｈ−４で表されることを特徴とする請求項２に記載の追記型情報記録媒体。
【化４】
2010012604.tif 000102
【請求項６】
前記ホルマザン金属錯体は、さらに、下記構造式Ｈ−５で表されることを特徴とする請求項２に記載の追記型情報記録媒体。
【化５】
2010012604.tif 000103
【請求項７】
前記ホルマザン金属錯体は、さらに、下記構造式Ｈ−６で表されることを特徴とする請求項２に記載の追記型情報記録媒体。
【化６】
2010012604.tif 000104
【手続補正２】
【補正対象書類名】明細書
【補正対象項目名】００１３
【補正方法】変更
【補正の内容】
【００１３】
本発明の追記型情報記録媒体は、同心円またはスパイラル形状のグルーブ及びランドを含む基板と、該基板の該グルーブ及びランド上に反射層、及び該反射層上に有機色素層、及び記録マークを含む記録層とを具備し、その記録マークの光反射率が、記録マークのない有機色素層の光反射率よりも高く、
前記有機色素層は、モノメチンシアニンからなるカチオン部、及びアゾ金属錯体からなるアニオン部を含む有機色素と、ホルマザン金属錯体からなるクエンチャーとを含有し、
前記グルーブが所定の振幅範囲内でウォブルしていることを特徴とする。